СПОСОБ ТЕРМИЧЕСКОЙ ОБРАБОТКИ ЛИСТОВОГО ПРОКАТА ИЗ НИЗКОУГЛЕРОДИСТОЙ ФЕРРИТО-ПЕРЛИТНОЙ СТАЛИ

Способ термической обработки листового проката из низкоуглеродистой феррито-перлитной стали, включающий предварительную деформацию при температуре 1000-850°C с суммарным обжатием 65-75%, окончательную деформацию при температуре 750-700°C с обжатием за проход не менее 12% и суммарным обжатием не менее 60%, последующую закалку с прокатного нагрева со скоростью более 35°C/мин до температуры 150±10°C, затем - на воздухе, далее высокий отпуск с последующим охлаждением на воздухе, отличающийся тем, что высокий отпуск осуществляют при температуре 600±10°C с выдержкой 4,0-6,0 мин/мм толщины, после него проводят стабилизирующий отпуск при температуре 460+10°C с выдержкой 3-5 час с последующим охлаждением на воздухе.